(57)【要約】【課題】インクジェット印刷適性に優れ、熱硬化性樹脂含浸性にも優れたインクジェット印刷用チタン紙およびそれを用いて製造される化粧板を提供すること。【解決手段】チタン紙の表面にインク受理層を設けたインクジェット印刷用チタン紙において、前記インク受理層が、炭酸カルシウムを７０重量％以上含有してなり、前記炭酸カルシウムが体積基準粒子径の粒度分布における平均粒径が１μｍ以下であり、前記インク受理層の固形分が７．５ｇ／ｍ２以上であることを特徴とする。【選択図】  図１
2015202672.tif 000002
【特許請求の範囲】
【請求項１】
チタン紙の表面にインク受理層を設けたインクジェット印刷用チタン紙において、前記インク受理層が、炭酸カルシウムを７０重量％以上含有してなり、前記炭酸カルシウムが体積基準粒子径の粒度分布における平均粒径が１μｍ以下であり、前記インク受理層の固形分が７．５ｇ／ｍ２以上であることを特徴とするインクジェット印刷用チタン紙。
【請求項２】
前記請求項１記載のインクジェット印刷用チタン紙を用いて製造される化粧板。
【発明の詳細な説明】
【技術分野】
【０００１】
本発明は、高圧メラミン化粧板、低圧メラミン化粧板、ポリエステル化粧板、ダップ化粧板などの表面化粧材として使用されるチタン紙に関し、特にはインクジェット印刷によって絵柄を形成し、化粧板を製造できるインクジェット印刷用チタン紙およびそれを用いて製造される化粧板に関する。
【背景技術】
【０００２】
化粧板に用いられる合板、パーチクルボード等の基材の色は、種々ばらついていたり、暗褐色に近いものがあったりするために、これに用いる化粧紙は基材の色を隠蔽し、化粧板表面を安定した美しい色を保持する必要がある。このため隠蔽性をつけるため、パルプにチタンホワイトを抄き込んだチタン紙と称される原紙が化粧紙に使用されていることは公知である。
【０００３】
例えば、ポリエステル化粧板の一例を述べると、チタン紙上に印刷により絵柄層を設けたチタン化粧紙を、尿素−酢酸ビニル系の接着剤を塗布した合板等の基材に貼り付けて、加熱加圧により接着し、この上からポリエステル樹脂を塗布、含浸させ硬化してなる化粧板がある。また、この化粧板に立体感を表現するため、ポリエステル樹脂層上にエンボス型による凹凸模様を形成したものもある。
【０００４】
一方、チタン紙への木目柄、抽象柄等の印刷は化粧板に意匠性を持たせるために施される。印刷方法としてはグラビア印刷が主流である。グラビア印刷は少量生産には向かない等の理由により、印刷用化粧板原紙にインクジェット印刷によって印刷層を形成することが提案されている。
【０００５】
チタン紙のインクジェット印刷適性を改善するために、化粧板原紙の表面（平滑面）にインク受理層を塗工により設けることが提案されている。また、ポリエステル樹脂などの熱硬化性樹の塗布、含浸性を改善するために、塗工層に微粉末シリカや炭酸カルシウムを含有させることが提案されている。
【０００６】
しかしながら、インクジェット印刷適性と熱硬化性樹の塗布、含浸性を両立したようなインク受理層の構成は得られていない。
【先行技術文献】
【特許文献】
【０００７】
【特許文献１】特許第３４７５９１２
【特許文献２】特公昭５４−５４３４号公報
【発明の概要】
【発明が解決しようとする課題】
【０００８】
本発明はこのような問題点を解決するためになされたものであり、すなわちその課題とするところは、インクジェット印刷適性に優れ、熱硬化性樹脂含浸性にも優れたインクジェット印刷用チタン紙およびそれを用いて製造される化粧板を提供することにある。
【課題を解決するための手段】
【０００９】
本発明はこの課題を解決したものであり、すなわちその請求項１記載の発明は、チタン紙の表面にインク受理層を設けたインクジェット印刷用チタン紙において、前記インク受理層が、炭酸カルシウムを７０重量％以上含有してなり、前記炭酸カルシウムが体積基準粒子径の粒度分布における平均粒径が１μｍ以下であり、前記インク受理層の固形分が７．５ｇ／ｍ２以上であることを特徴とするインクジェット印刷用チタン紙である。
【００１０】
またその請求項２記載の発明は、前記請求項１記載のインクジェット印刷用チタン紙を用いて製造される化粧板である。
【発明の効果】
【００１１】
本発明はその請求項１記載の発明により、炭酸カルシウムを７０重量％以上含有することで熱可塑性樹脂の含浸性に優れたものとし、体積基準粒子径の粒度分布における平均粒径が１μｍ以下である炭酸カルシウムを用い、インク受理層の固形分を７．５ｇ／ｍ２以上とすることでインクジェットでの発色性を良いものとしてインクジェット印刷適性に優れたものとすることが出来るという効果を奏する。
【００１２】
またその請求項２記載の発明により、前記インクジェット印刷用チタン紙が熱可塑性樹脂の含浸性に優れたものとすることで、化粧板として製造したときにブリスターが発生しない優れたものとすることができるという効果を奏する。
【図面の簡単な説明】
【００１３】
【図１】本発明のインクジェット印刷用チタン紙の一実施例の断面の構造を示す説明図である。
【発明を実施するための形態】
【００１４】
以下、本発明を図面に基づき詳細に説明する。図１に本発明のインクジェット印刷用チタン紙の一実施例の断面の構造を示す。チタン紙１の表面にインク受理層２が設けられてなる。
【００１５】
本発明におけるチタン紙１としては、カレンダー処理された坪量６０〜１１０ｇ／ｍ２程度の印刷用原紙に酸化チタンを含有する紙料を長網抄紙機で抄造することによって得られる。灰分は２０〜４０重量％程度である。
【００１６】
本発明におけるインク受理層２は前記チタン紙１の表面にインク受理層用の塗工液を塗工することによって設けることができる。塗工方法としては特に限定されず、たとえばグラビアコーター、バーコーター、ブレードコーター、ロールコーター、カーテンコーターなど各種塗工装置が挙げられる。インク受理層２の塗工量としては、固形分で７．５ｇ／ｍ２以上とする。７．５ｇ／ｍ２より少ないと本発明の効果が十分に得られない。また、上限としては１２ｇ／ｍ２程度である。
【００１７】
本発明におけるインク受理層２のバインダーとしては、カチオン系エマルジョンが使用可能である。具体的にはアクリルエマルジョン、エチレン酢酸ビニルエマルジョンなどが好適であるが、特にはアクリル・スチレンエマルジョンが好ましい。
【００１８】
本発明におけるインク受理層２に含有する炭酸カルシウムは、体積基準粒子径の粒度分布における平均粒径が１μｍ以下のものを用いる。平均粒径が１μｍを超えるとインクジェットの発色が悪く、インクジェット印刷適性が得られないものとなる。
【００１９】
本発明におけるインク受理層２に含有する炭酸カルシウムの含有量は７０重量％以上とする。７０重量％より少ないと熱硬化性樹脂の含浸性に劣るものとなり、化粧板として製造したときにブリスターが発生してしまう原因となる。
【００２０】
本発明におけるインク受理層２には、必要に応じてカチオン系インク定着剤を添加しても良い。また必要に応じて界面活性剤、消泡剤、増粘剤、耐水化剤等の添加剤を添加しても良い。
【００２１】
本発明においてインクジェット印刷の方法については特に限定されない。インクジェットのインクは溶剤系インクまたは水性系インクもしくはラテックスインクのいずれであってもよく、従来公知のインクジェット印刷装置を用いて本発明のインクジェット印刷用チタン紙に印刷することができる。
【００２２】
本発明における化粧板は、本発明のインクジェット印刷用チタン紙にインクジェット印刷により絵柄を形成し、公知の方法で化粧板を製造することができる。得られる化粧板としては特に限定するものではなく、高圧メラミン化粧板、低圧メラミン化粧板、ポリエステル化粧板、ダップ化粧板の表面化粧材として用いることができる。
【実施例１】
【００２３】
チタン紙１として坪量８０ｇ／ｍ２の印刷用白色原紙（（株）興人製：「ＫＳＨ−８０１Ｐ）」を用いた。インク受理層用の塗工液として、水７５ｇに体積基準粒子径の粒度分布における平均粒径が０．５５μｍの炭酸カルシウム（白石カルシウム（株）製：「Ｂｒｉｌｌｉａｎｔ−１５００」）を用い、これを３５ｇとカチオン系エマルジョン（中央理科工業（株）製「ＦＫ−８２０」）３８．４３ｇとを攪拌機で分散させこれを前記チタン紙１の表面にグラビア印刷機にて塗工した後２００℃オーブンで乾燥してインク受理層の炭酸カルシウムは７０重量％であり、固形分が７．５ｇ／ｍ２となるるようにして本発明のインクジェット印刷用チタン紙を得た。
【００２４】
＜比較例１＞
カチオン系エマルジョン（中央理科工業（株）製「ＦＫ−８２０」）を５９．８２ｇとしてインク受理層の炭酸カルシウムが６０重量％となるようにした以外は実施例１と同様にしてインクジェット印刷用チタン紙を得た。
【００２５】
＜比較例２＞
炭酸カルシウムとして体積基準粒子径の粒度分布における平均粒径が３．３μｍの炭酸カルシウム（白石カルシウム（株）製：「ＰＺ」）を用いた以外は実施例１と同様にしてインクジェット印刷用チタン紙を得た。
【００２６】
＜比較例３＞
炭酸カルシウムの変わりにアルミニウムシリケート（ｄｅｇｕｓｓａ社製：「８２０Ａ」）を用いた以外は実施例１と同様にしてインクジェット印刷用チタン紙を得た。
【００２７】
＜比較例４＞
インク受理層の固形分が５．０ｇ／ｍ２となるようにした以外は実施例１と同様にしてインクジェット印刷用チタン紙を得た。
【００２８】
＜性能評価＞
実施例１、比較例１〜４で得たインクジェット印刷用チタン紙に対し、以下の性能評価を行なった。
【００２９】
（発色性評価）
インクジェットプリンター（ローランド社製：「ＸＲ−６４０」）を用い、純正エコソルベント顔料インクを使用してマゼンダ、イエローのベタ印刷を行なった。印刷物の色相は蛍光分光濃度計（コニカミノルタ社製：「ＦＤ−７」）で測色した。色相でマゼンダのａ値が高いほど発色性が良く、イエローのｂ値が高いほど発色性が良い。マゼンダのａ値が６０以上を○、イエローのｂ値が８０以上を○とした。
【００３０】
（熱硬化性樹脂含浸性）
メラミンホルムアルデヒド樹脂が含浸されたオーバーレイ紙の上にフェノールホルムアルデヒド樹脂が含浸されたコア紙を２枚重ね、その上にインクジェット印刷を施したインクジェット印刷用チタン紙を積層し、更にメラミンホルムアルデヒド樹脂が含浸されたオーバーレイ紙を積層した後、加熱加圧プレス機で熱圧して化粧板を得た。この化粧板でブリスターが発生していないものを○とした。
以上の結果を表１に示す。
【００３１】
【表１】
2015202672.tif 000003
【産業上の利用可能性】
【００３２】
本発明のインクジェット印刷用チタン紙は、高圧メラミン化粧板、低圧メラミン化粧板、ポリエステル化粧板、ダップ化粧板などの表面化粧材として使用可能である。
【符号の説明】
【００３３】
１…チタン紙
２…インク受理層
【図１】
2015202672.tif 000004